(57)【要約】　　　（修正有）【課題】電解エッチング処理工程において表面に未エッチング部分が少なく、粗大化したピットが生じないような印刷用アルミニウム合金板を提供する。また、表面部分のＣｕ含有量の低い印刷用アルミニウム合金板を提供する。【解決手段】Ｆｅを０．１〜０．５重量％、Ｓｉを０．０１〜０．２重量％及びＣｕを０．００１〜０．０５重量％含む組成を有し、かつ表面のＣｕ濃度（Ｘ）と中心部のＣｕ濃度（Ｙ）との比（Ｘ／Ｙ）が５．０以下であるアルミニウム合金板とした。製造方法としては、熱間圧延を施した後、冷間圧延途中又は最終冷間圧延終了後に表面を一定量エッチングする。【選択図】　　　　　なし【特許請求の範囲】
【請求項１】
鉄（Ｆｅ）を０．１〜０．５重量％、シリコン（Ｓｉ）を０．０１〜０．２重量％及び銅（Ｃｕ）を０．００１〜０．０５重量％含む組成を有し、かつ表面の銅（Ｃｕ）濃度（Ｘ）と中心部の銅（Ｃｕ）濃度（Ｙ）との比（Ｘ／Ｙ）が５．０以下であることを特徴とする印刷版用アルミニウム合金板。
【請求項２】
前記アルミニウム合金がさらにニッケル（Ｎｉ）を０．００５〜０．０５重量％含む組成を有することを特徴とする請求項１に記載の印刷版用アルミニウム合金板。
【請求項３】
請求項１又は請求項２に記載の印刷版用アルミニウム合金板を製造する方法において、熱間圧延を施した後、冷間圧延途中又は最終冷間圧延終了後のいずれかで表面をエッチングすることを特徴とする印刷版用アルミニウム合金板の製造方法。
【請求項４】
表面のエッチング量を０．５〜２０μｍとすることを特徴とする請求項３に記載の印刷版用アルミニウム合金板の製造方法。
【請求項５】
アルミニウム合金板の板厚をＬ（ｍｍ）、表面からのエッチング深さをＤ（μｍ）としたときに、表面のエッチング量を下記（１）式の関係を満足する条件下で行うことを特徴とする請求項３又は請求項４に記載の印刷版用アルミニウム合金板の製造方法。
２７２０Ｄ−１０００Ｌ≧１１６０・・・・・・（１）
【請求項６】
前記エッチングをアルカリエッチングで第１段を行い、次いで酸エッチングで第２段の２段階で行うことを特徴とする請求項３から請求項５のいずれか１項に記載の印刷版用アルミニウム合金板の製造方法。
【請求項７】
前記第１段のアルカリエッチングを３０℃〜７０℃で１〜２０％の苛性ソーダ溶液（ＮａＯＨ）中で行い、第２段の酸エッチングは１０℃〜７０℃で１〜３０％の硝酸（ＨＮＯ３　）中で行うことを特徴とする請求項６に記載の印刷版用アルミニウム合金板の製造方法。
【請求項８】
前記エッチングより後の工程で、中間焼鈍を温度；３００℃〜５５０℃、時間；１０分以下で、かつ最高到達温度（Ｔ；℃）と３５０℃以上の滞留時間（ｔ；ｍｉｎ）との間の関係を下記（２）式を満足する条件下で行うことを特徴とする請求項３に記載の印刷版用アルミニウム合金板の製造方法。
ｔ＋０．００６Ｔ≦４．２・・・・・・（２）
【発明の詳細な説明】
【０００１】
【発明の属する技術分野】
本発明は、平版印刷に用いるＰＳ版用等のアルミニウム合金板に関し、特に電解エッチングによる粗面の均一性に優れたアルミニウム合金板に関するものである。
【０００２】
【従来の技術】
平版印刷は、アルミニウム合金板からなる支持体上にジアゾ化合物等の感光物を含有する感光層を塗設し、ＰＳ版（Ｐｒｅｓｅｎｓｉｔｉｚｅｄ　Ｐｌａｔｅ　）に画像露光、現像等の製版処理を行って画像部を形成した平版印刷版を印刷機の円筒状版胴に巻付け、非画像部に付着した湿し水の存在のもとにインキを画像部に付着させてこのインキをゴム製ブランケットに転写、紙面に印刷するものである。
【０００３】
ＰＳ版においては、感光膜の密着性及び非画像部における保水性の点から、支持体の表面を粗面化することが必要である。
従来、支持体表面の粗面化処理方法として、ボール研磨法又はブラシ研磨法等の機械的処理法が使用されていたが、最近では塩酸若しくはこれを主成分とする電解液、又は硝酸を主成分とする電解液を使用して、支持体であるアルミニウム板の表面を電気化学的に粗面化する電解粗面化処理法、又は前記機械的処理法と前記電解粗面化処理法とを組み合わせた処理方法が主に採用されている。これは、電解粗面化処理法によって得られた粗面板が製版に適しており、また印刷性能にも優れているからである。更に、電解粗面化処理法では、アルミニウム合金板をコイル状にして連続処理する場合に適しているからである。
前述のようにして、粗面化されるアルミニウム合金板には、その粗面化処理によって均一な凹凸が形成されることが要求される。均一な凹凸が形成された印刷版用アルミニウム合金板においては、感光膜との密着性及び保水性が向上すると共に、優れた画像鮮明性及び耐刷性を得ることができる。また、最近では粗面化処理コストを低減させるため、より短時間又は低通電量で均一な凹凸を形成することができる材料の開発が強く求められている。
【０００４】
ＰＳ版の支持体として用いられるアルミニウム合金としては、当初、ＪＩＳ１０５０（純度９９．５％以上の純Ａｌ）が用いられ、最近ではＪＩＳ１１００（Ａｌ−（０．０５〜０．２０）％Ｃｕ合金）、ＪＩＳ３００３（Ａｌ−（０．０５〜０．２０）％Ｃｕ−１．５％Ｍｎ合金）等のＣｕ系合金あるいはＣｕ−Ｍｎ系アルミニウム合金が主に用いられるようになってきた。
【０００５】
通常、アルミニウム合金板はアルミニウム合金スラブを均熱処理した後、熱間圧延、中間焼鈍及び冷間圧延の工程を経て製造される。アルミニウム合金材料を熱間圧延する過程で表面に不均一な酸化膜が形成される。この酸化膜は３５０℃以上の高温に曝されると急激に成長するようになる。また、一連の圧延工程で印刷板以外のアルミニウム合金板を圧延した際に圧延油中に混入する異種材質のアルミニウム合金粉や異物などが表面に付着し、そのまま圧延されることがある。あるいは雰囲気中の異物が圧延板の表面に付着してそのまま圧延されることがある。上記のような原因に起因して、圧延板表面には“コーティング層”が形成され、この“コーティング層”は印刷板製造過程の電解エッチング処理工程において未エッチング部分を形成し易い。アルミニウム合金板の表面の未エッチング部分は、外観不良となるばかりでなく耐刷性等の印刷性能の劣化を引き起こし、鮮明な印刷像が得られないので問題となっている。
【０００６】
また、Ｃｕを含んだアルミニウム合金は強度が高くなり支持担体としての平坦性は向上するものの、アルミニウム合金板中に含まれる銅（Ｃｕ）成分は、印刷板製造過程の電解エッチング処理工程においてピットを粗大化させる作用があるので、均一な凹凸を形成することができなくなるという問題点がある。この原因はアルミニウム合金板中に含まれるＣｕ成分が、電解エッチング表面を不動態化するためである。
【０００７】
電解処理の際にピットの粗大化を防ぐ対策として、Ｃｕ含有量を低く抑える試みがなされている。たとえば、特開昭５８−２２１２５４号公報には、Ｓｉ；０．０２〜０．１５％、Ｆｅ；０．１〜１．０％、Ｃｕ；０．００３％以下、残部Ａｌおよび不可避的不純物からなるオフセット印刷用アルミニウム合金板が開示されている。しかしながらＣｕの含有量を低くすると硬さが低下して印刷板としての剛性が確保できなくなるので、目的を果たすまでには至っていない。　　　また、圧延工程中の高温領域でＣｕが熱拡散し、材料表面にＣｕが濃縮されるため、Ｃｕの平均含有量の低い材料を使用しても材料表面部ではＣｕ濃度が高くなってしまうからである。この対策として、Ｃｕの拡散を抑制するような比較的低い温度で熱間圧延や熱処理をする方法も試みられているが、熱間圧延温度を低くすると圧延性が悪くなり、所定の板厚まで圧延するのに要するパス回数が増加してしまう。
【０００８】
【発明が解決しようとする課題】
本発明は上記事情に鑑みなされたものであって、表面に未エッチング部分が少なく、鮮明な印刷像が得られる印刷用アルミニウム合金板を提供しようとするものである。また、印刷板製造過程の電解エッチング処理工程において粗大化したピットが生じないような、表面部分のＣｕ含有量の低い印刷用アルミニウム合金板を提供しようとするものである。
【０００９】
【課題を解決するための手段】
上記課題を解決するため、本発明の印刷版用アルミニウム合金板においてはＦｅを０．１〜０．５重量％、Ｓｉを０．０１〜０．２重量％及びＣｕを０．００１〜０．０５重量％含む組成を有し、かつ表面のＣｕ濃度（Ｘ）と中心部のＣｕ濃度（Ｙ）との比（Ｘ／Ｙ）が５．０以下であるアルミニウム合金板とした。
本発明の印刷版用アルミニウム合金板においては、上記組成にさらにニッケル（Ｎｉ）を０．００５〜０．０５重量％含む組成のアルミニウム合金であっても良い。
内部の平均組成はＣｕ含有量が高いが表面部においてＣｕ含有量を低くしておけば、印刷板として必要な剛性を具備し、同時に電解エッチング処理工程において粗大化したピットの発生を抑制できるようになる。
【００１０】
また、本発明の印刷版用アルミニウム合金板の製造方法は、熱間圧延を施した後、冷間圧延途中又は最終冷間圧延終了後のいずれかで表面をエッチングする製造方法を採用した。
この方法においては表面部分をエッチングして除去するので、表面に付着したまま圧延された酸化膜等の異物や、Ｃｕ含有量の高い部分が除去されるので、印刷板製造過程の電解エッチング処理工程において未エッチング部分が発生したり、粗大化したピットが発生することもなく、均一な凹凸を有する粗面を得ることができるようになる。
【００１１】
本発明においては、表面からのエッチングする厚さを０．５〜２０μｍとすることが好ましい。
この程度の厚さを除去すれば、圧延工程で表面部に熱拡散したＣｕ成分をほとんど除去することができるので、印刷板製造過程の電解エッチング処理工程において粗大化したピットの発生を抑制することができる。
エッチング処理板厚が厚い場合は表面に付着している異物や濃縮したＣｕ量が多いので、表面からのエッチングする厚さを以下のような関係のもとに行うのが好ましい。すなわち、アルミニウム合金板の板厚をＬ（ｍｍ）、表面からのエッチング深さをＤ（μｍ）としたときに表面のエッチング量を下記（１）式の関係を満足する条件とする。
２７２０Ｄ−１０００Ｌ≧１１６０・・・・・・（１）
このような関係式を満足するようにエッチングをすれば、表面に付着した酸化物膜や異物をほとんど取り除くことができるので、印刷板製造過程の電解エッチング処理工程において未エッチング部分が発生するのを防ぐことが可能となる。
【００１２】
本発明においては前記エッチングをアルカリエッチングで第１段を行い、次いで酸エッチングで第２段の２段階で行うことが好ましい。酸化膜はアルカリエッチングで除去されやすく、異物は酸エッチングで除去されやすいからである。
そして前記第１段のアルカリエッチングを３０℃〜７０℃で１〜２０％の苛性ソーダ溶液（ＮａＯＨ）中で行い、第２段の酸エッチングは１０℃〜７０℃で１〜３０％の硝酸（ＨＮＯ３　）中で行うことができる。
このような２段階のエッチングにより、表面に付着した酸化膜や異物を効果的に除去することができる。
【００１３】
さらに本発明においては、前記エッチング後の中間焼鈍条件を、温度；３００℃〜５５０℃、時間；１０分以下で、かつ最高到達温度（Ｔ；℃）と３５０℃以上の滞留時間（ｔ；ｍｉｎ）との間の関係を、下記（２）式を満足する条件下で行うことが好ましい。
ｔ＋０．００６Ｔ≦４．２・・・・・・（２）
中間焼鈍中にＣｕ成分が表面に拡散して表面部分のＣｕ濃度が再び高くなるのを防ぐためである。
【００１４】
【発明の実施の形態】
以下本発明の成分、その他限定理由を説明する。
Ｆｅは、Ａｌ−Ｆｅ系金属間化合物を形成し、電解エッチングによる粗面均一性を向上するとともに、耐疲労強度を向上する。しかし、０．１％未満ではこの効果が不十分であり、また０．５％を超えると金属間化合物の粗大化により電解エッチングによる粗面の均一性を害する傾向にあるので、０．１〜０．５％の範囲とする。より望ましいＦｅの含有量は、０．２〜０．４％である。
【００１５】
ＳｉはＡｌ−Ｆｅ−Ｓｉ系の金属間化合物を形成し、熱間圧延時の再結晶粒の微細化を促す。０．０１％未満ではこの効果が不足して粗大な結晶粒が生じてしまい、電解エッチングによる粗面の均一性を阻害したり、ストリークと呼ばれる軽い未エッチング部を生じさせる。一方、０．２％を超えると、Ａｌ−Ｆｅ−Ｓｉ系の金属間化合物が粗大化し、電解エッチングによる粗面の均一性を阻害する。したがって、Ｓｉは０．０１〜０．２％とした。さらに望ましいＳｉの含有量は、０．０４〜０．０８％である。
【００１６】
Ｃｕはアルミニウム合金中に固溶状態で存在し、材料の硬さを向上させる。さらに、アルミニウムマトリクスと金属間化合物との間の電位差を調整し、電解粗面を均一化する効果を有する。Ｃｕ含有量が、０．００１％未満では、アルミニウムマトリクスの硬度が不足する。また、電位調整効果が不十分であるため、電解粗面が不均一となる。一方、Ｃｕ含有量が０．０５％を超えると、アルミニウム合金板の表面に粗大化したピットを生じ易くなる。従って、Ｃｕの適正含有量は０．００１％〜０．０５％とする。
【００１７】
特に、本発明のアルミニウム合金板では表面部のアルミニウム濃度を低く抑えることが重要である。すなわち、内部はＣｕ濃度を有る程度高くして材料の剛性を確保した上で、表面部のＣｕ含有量を低く抑えて電解エッチング工程で粗大化したピットの発生を防止する。粗大ピットの発生状況を調べた結果、表面部のＣｕ濃度を（Ｘ）、中心部のＣｕ濃度を（Ｙ）とした時に、Ｘ／Ｙの比が５．０以下となるようにすれば、粗大ピットの発生を抑制できることが判明した。
【００１８】
ここで表面部のＣｕ濃度（Ｘ）と内部のＣｕ濃度との比較は、Ｘ線光電子分光分析（ＸＰＳ）によりＣｕの深さ分析（デプスプロファイル測定）を行い、表面の最もＣｕ濃度の高いピーク高さ（Ｘ）と、内部のアルミ地中のＣｕからのピーク高さ（Ｙ）との比により求められる。また、オージェ電子分光分析（Ａｕｇｅｒ）、グロー放電発光分析（ＧＤ−ＭＳ）、２次イオン質量分析（ＳＩＭＳ）等によっても同様に深さ分析をすることにより求められる。ようするに、表面のＣｕによる検出ピーク（Ｘ）と、内部のアルミ地中のＣｕによる検出ピーク（Ｙ）の比（Ｘ／Ｙ）を求めればよい。
理想的にはＣｕ含有量を低く抑え、ＸとＹの比（Ｘ／Ｙ）が１であることが好ましいが、熱間圧延工程や中間焼鈍工程で３００℃以上に加熱されるため、Ｃｕ原子が表面部に向かって熱拡散するので、Ｘ／Ｙは１よりも大きくなる。多くの材料について検査したところ、Ｘ／Ｙの値が５．０を越えると電解エッチング工程で粗大化したピットが発生するようになる傾向が認められた。したがって、Ｘ／Ｙの値を５．０以下にする必要がある。
【００１９】
その他の添加元素としてはニッケル（Ｎｉ）を使用することができる。ＮｉはＡｌ−Ｆｅ系金属間化合物に取り込まれてＡｌ−Ｆｅ−Ｎｉ系金属間化合物となり、溶解均一性を向上させる効果を有する。しかし、０．００５％未満ではこの効果が不足して電解エッチングによる粗面均一性向上が十分ではない。一方、０．０５％を超えるとＡｌ−Ｆｅ−Ｎｉ系金属間化合物が粗大化して電解エッチングによる粗面を不均一にしてしまう。したがって、本発明の望ましいＮｉの含有量は０．００５％〜０．０５％が適当である。より好ましくは０．００５〜０．０３％である。
【００２０】
次に、本発明の印刷板用アルミニウム合金板の製造方法について説明する。
本発明の印刷板用アルミニウム合金板はアルミニウム合金スラブを均熱処理した後、熱間圧延、中間焼鈍及び冷間圧延の工程を経て製造する。
鋳造；スラブの鋳造は、本発明の平板印刷版用アルミニウム合金板を製造する上で特に限定されるものではなく、例えばＤＣ鋳造法等従来公知の鋳造法を適用することができる。
均質化処理；一般的には、鋳造により得られた鋳塊に４５０〜６００℃の温度範囲で均質化熱処理を施す。この均質化熱処理によりＦｅの一部が固溶するとともに、Ａｌ−Ｆｅ系金属間化合物が均一微細に分散する。均質化熱処理を終えたスラブは熱間圧延を行う。
【００２１】
本発明の印刷板用アルミニウム合金板の製造方法は、熱間圧延を施した後、冷間圧延途中又は最終冷間圧延終了後のいずれかで表面をエッチングする方法である。
【００２２】
エッチング処理；エッチング処理は熱間圧延直後に行うこともできるし、熱間圧延後冷間圧延を施した後に行うこともできるし、最終冷間圧延後に行うこともできる。材料の生産性の観点からエッチング処理は板厚の厚い段階で行う方が処理面積が少ないので、熱間圧延を終了した段階でエッチング処理を行うのが効率的である。この場合、エッチング処理後に中間焼鈍を加える必要がある場合があるが、高温長時間の熱処理を行うと一端は除去されたＣｕが再び表面に拡散して濃縮されるので、後述するような配慮が必要となる。
エッチング方法としては、アルカリエッチング又は酸エッチングが利用できる。アルカリエッチングでは表面の酸化物を除去することができ、酸エッチングでは異物を溶解除去することができる。
アルカリエッチングには水酸化ナトリウム（ＮａＯＨ）、水酸化カリウム（ＫＯＨ）あるいは珪酸塩等が利用できる。これらのうち酸化膜の除去にはアルカリエッチングが有効で、特に酸化膜の溶解性が高いＮａＯＨが最適である。アルカリエッチングの処理条件としては、濃度１〜２０％で温度３０〜７０℃のＮａＯＨが適する。さらに好ましくは、濃度５〜１５％で温度４０〜６０℃である。　酸エッチングには硫酸、塩酸、硝酸、フッ酸あるいはリン酸等が利用できる。中でもＣｕ、Ｚｎ、Ｍｎ等の異種材質の異物溶解性に優れた硝酸が最適である。酸エッチングの条件は、濃度１〜３０％、温度１０〜７０℃であり、より好ましくは濃度５〜１５％、温度４０〜６０℃である。
【００２３】
エッチング処理はアルカリエッチングで第１段エッチングを行い、次いで酸エッチングで第２段エッチングをする２段階で行うことが好ましい。
エッチング性能や液の劣化、あるいは取り扱い性を考慮すると、ＮａＯＨでエッチング処理した後、中和を兼ねてＨＮＯ３　（硝酸）酸エッチングするのが好ましい。各エッチングの条件を例示すれば、たとえば第１段のアルカリエッチングは３０℃〜７０℃で１〜２０％の苛性ソーダ溶液（ＮａＯＨ）中で行い、第２段の酸エッチングは１０℃〜７０℃で１〜３０％の硝酸（ＨＮＯ３　）中で行うことができる。
【００２４】
エッチング処理による表面のエッチング量は０．５〜２０μｍとすることができる。０．５μｍ未満ではＣｕ濃縮層の除去が充分でない。逆に２０μｍを越えてもＣｕ濃縮層の除去による改善効果は少なく、コストアップするのみとなる。表面からこの程度の厚さを除去すれば、熱処理工程での拡散に起因するアルミニウム合金板表面の高Ｃｕ濃度の部分を除くことができる。
また、アルミニウム合金板表面に付着したまま圧延された酸化膜や異物を取り除くためには、板厚との関係を考慮する必要がある。種々の板厚のアルミニウム合金板について酸化膜や異物を取り除くため表面からの深さを調べたところ、エッチング処理前のアルミニウム合金板の板厚をＬ（ｍｍ）、表面からのエッチング深さをＤ（μｍ）としたときに表面のエッチング量を下記（１）式の関係を満足する条件下で行えば良いことが判明した。すなわち、
２７２０Ｄ−１０００Ｌ≧１１６０・・・・・・（１）
このような条件下でエッチング処理すれば、圧延工程で生じた酸化物皮膜や付着したまま圧延された異物等をきれいに除去することができる。
【００２５】
中間焼鈍；冷間圧延後に、歪みを除去して適度な強度及び伸びを板材に付与することを主目的として焼鈍を行う。焼鈍は３００〜５５０℃の温度範囲で１０分以内の条件下で行う。３００℃未満では目的を達成することができず、５５０℃を超えると表面の酸化が著しくなり好ましくないからである。望ましい焼鈍温度は３５０〜５００℃である。中間焼鈍は連続焼鈍炉、バッチ式焼鈍炉の何れであっても構わない。
【００２６】
アルミニウム合金は３５０℃以上の温度に曝されると表面に急速に酸化膜が生成する。また、３５０℃以上の温度に長時間曝されるとＣｕ成分が内部から表面部に向かって熱拡散する。前述の通り、アルミニウム合金板表面のＣｕ含有量が高いと、印刷板製造過程の電解エッチング処理工程において粗大化したピットが発生する。したがって、過度の焼鈍は避けなければならない。実験の結果、適正な中間焼鈍条件は、温度；３００℃〜５５０℃、時間；１０分以下で、かつ最高到達温度（Ｔ；℃）と３５０℃以上の滞留時間（ｔ；ｍｉｎ）との間の関係を下記（２）式を満足する条件下で行うことが好ましいことが判明した。すなわち、
ｔ＋０．００６Ｔ≦４．２・・・・・・（２）
ここで中間焼鈍を複数回行う場合には最高到達温度（Ｔ）および滞留時間（ｔ）は（２）式を満足する条件で行い、滞留時間（ｔ）は１回の処理時間とする。
【００２７】
【実施例】
以下実施例を用いて説明する。
（実施例）
表１に示す組成を有するアルミニウム合金溶湯をスラブに鋳造し面削した後、５６０℃で６時間均質化処理を行った。次いで、厚さ７．０ｍｍまで熱間圧延した。一部は熱間圧延後エッチング処理を行った。また、一部はさらに冷間圧延を施した後エッチング処理を行った。さらに実施例１では最終冷間圧延後にエッチング処理を行った。エッチング終了後１０秒間スプレー水洗浄を施し、１２０℃で乾燥した。エッチング処理時の板厚（Ｌ；ｍｍ）、エッチング処理の条件、及び表面からのエッチング深さ（Ｄ；μｍ）を表１に示す。また、エッチング処理時の板厚（Ｌ；ｍｍ）とエッチング深さ（Ｄ；μｍ）との関係を図１に示した。全ての圧延を終了した後のアルミニウム合金板の、ＸＰＳによる表面のＣｕ含有量（Ｘ）とＸＰＳによるアルミニウム地金のＣｕ含有量（Ｙ）との比（Ｘ／Ｙ値）を計算した。結果を表１に併記する。
【００２８】
中間焼鈍は全て板厚１．０ｍｍで行い、エッチングより後の工程で行ったものは表１にその条件を示した。
中間焼鈍を行った後、板厚０．２ｍｍまで仕上げ冷間圧延を施して、印刷板用のアルミニウム合金板とした。
中間焼鈍の温度と時間との関係を（２）式に基づいて計算した値を表１に併記する。また、最高到達温度（Ｔ）と３５０℃以上の滞留時間（ｔ）との関係を図２に●印で示した。
【００２９】
このようにして得たアルミニウム合金板を２００×３００ｍｍの大きさに切断し、２５℃の２％塩酸溶液中に浸漬し、５０Ｈｚの電流を使用して８０Ａ／ｄｍ２　の電流密度で４０秒間の電解エッチングをして粗面化処理を施した。粗面化処理終了後の試片表面を顕微鏡観察し、表面の未エッチング面積の割合を測定し、ピットの形態を観察した。
表面の未エッチング面積の割合は、未エッチングが全く認められない場合は◎印を、未エッチングの面積率が２％以下の場合は○印を、未エッチングの面積率が２％を超え５％以下の場合は△印を、そして未エッチングの面積率が５％を越える場合には×印を付して評価した。
【００３０】
【表１】
2004035984.tif 000002
【００３１】
（比較例）
比較のためエッチング条件と中間焼鈍条件を変えて、実施例と同様の試片を作成して同様の評価をした。結果を表２に示した。また、エッチング処理時の板厚（Ｌ；ｍｍ）とエッチング深さ（Ｄ；μｍ）との関係を図１に△印で示した。さらに、最高到達温度（Ｔ）と３５０℃以上の滞留時間（ｔ）との関係を図２に△印で示した。
【００３２】
【表２】
2004035984.tif 000003
【００３３】
表１及び表２の結果から、本発明のアルミニウム合金板を使用した場合にはいずれも未エッチングの面積率が５％以下で、アルミニウム合金板表面に均一な凹凸の粗面が形成されていることが判る。
これに対して比較例では表面の未エッチングの面積率が５％を越え、均一な凹凸の粗面が形成されていない。
【００３４】
【発明の効果】
本発明の印刷板用アルミニウム合金板を使用すれば、表面部分のＣｕ含有量が低く、酸化物や異物も極めて少ないので、印刷板製造過程の電解エッチング処理工程において粗大化したピットや未エッチング部分が生じることはなく、未エッチング部分の少ない鮮明な印刷像が得られる印刷用アルミニウム合金板となる。また、本発明の印刷板用アルミニウム合金板の製造方法によれば、コイル状のまま連続処理により、確実に表面の酸化物や異物を除去することができ、Ｃｕ含有量を低くすることができるので、高品質の印刷板用アルミニウム合金板を効率よく提供することが可能となる。
【図面の簡単な説明】
【図１】板厚とエッチング深さとの関係を示す図である。
【図２】中間焼鈍における最高到達温度と３５０℃以上の滞留時間との関係を示す図である。
【図１】
2004035984.tif 000004
【図２】
2004035984.tif 000005